FR 3005958 A1 20141128 FR 1354685 A 20130524 L'invention concerne des nouveaux oligomères uréthanes acrylés ou méthacrylés, monofonctionnels ou multifonctionnels en groupements acrylates et/ou méthacrylates terminaux, avec ladite liaison uréthane étant obtenue sans utilisation aucune d'isocyanate, par réaction carbonate-amine, suivie de modification des hydroxyles en f3 de la liaison uréthane et réactions successives jusqu'à l'obtention desdits groupements acrylates et/ou méthacrylates. L'invention concerne en particulier un procédé de préparation desdits oligomères, sans aucune utilisation de matières premières toxiques pour la santé humaine et nocives pour l'environnement en général telles que les isocyanates. L'invention concerne également l'utilisation desdits oligomères, en particulier multifonctionnels comme liants réticulables pour compositions de revêtements, de moulage ou d'agents d'étanchéité ou comme macromonomère dans le cas d'oligomères monofonctionnels. La synthèse actuelle d'oligomères uréthanes (méth)acrylates fait appel à l'utilisation de composés isocyanates, di- ou poly-isocyanates. Ces composés sont toxiques et leur manipulation est dangereuse et donc délicate, demandant des précautions particulières et strictes pour la santé humaine et pour l'environnement en général. De plus, la réaction d'uréthanisation (de formation de liaison uréthane par réaction d'alcool avec un isocyanate) utilise couramment des catalyseurs à base d'étain, composés également toxiques et nocifs pour l'environnement. Ces dernières années ont vu un développement important de la réaction carbonate-amine comme voie alternative de la formation de liaison uréthane mais sans utilisation d'isocyanates. Cette réaction permet d'accéder à des composés uréthane I3-hydroxyles sans libération de composés secondaires (par ex. de méthanol avec l'utilisation de diméthyl carbonate) lorsqu'elle fait intervenir un carbonate cyclique, c'est-à- dire un cycle à 5 ou 6 atomes. On obtient alors des composés dits « Non lsocyanate Polyuréthanes » ou en abrégé « NIPU». Les carbonates sont considérés comme peu dangereux. Il est d'autre part possible de préparer ces carbonates par addition de CO2 sur une fonction époxy d'un composé époxydé. La préparation desdits carbonates consomme donc du CO2, lequel est un gaz à effet de serre. Ainsi, sous réserve d'adopter ce mode de préparation, la substitution de la réaction alcool-isocyanate par la réaction carbonate- amine est bénéfique à la fois sur le plan de la sécurité et de l'environnement. La demande de brevet US 2013/0004677 décrit la synthèse d'oligomères uréthanes (méth)acrylates pour des applications de photoréticulation. Le prépolymère polyuréthane fonctionnalisé amine qui résulte de la réaction amine-carbonate est une chaîne polyuréthane avec un motif répétitif uréthane. Cet allongement de chaîne du prépolymère augmente sa masse moléculaire et donc sa viscosité en solution. D'autre part, le groupement méthacrylate est obtenu par réaction d'addition de Michael des fonctions amines dudit prépolymère NIPU sur le groupement acrylate (seulement) d'un méthacrylate de glycidyle acrylé, ce qui conduit à un NIPU diméthacrylate lequel est peu réactif par photoréticulation. De plus, du fait que la réaction de Michael est limitée aux seuls groupements acrylates, l'obtention des groupements terminaux acrylates est très difficile car il est impossible à partir d'un diacrylate d'éviter la formation d'allongement de chaîne (doublement ou triplement ou plus de la masse moléculaire du prépolymère NIPU) et donc une rapide augmentation de la viscosité des produits finaux. Ceci fait plusieurs limitations pour les produits décrits dans ce document. D'autre part, les hydroxyles en position f3 de chaque liaison uréthane formée dans ledit prépolymère NIPU auront tendance à s'additionner également sur les groupements acrylates, ce qui rend le contrôle de la réaction et de la structure et sa reproductibilité encore plus difficile. Il y a donc besoin de nouveaux oligomères uréthane acrylates ou méthacrylates de structure bien contrôlée et reproductible en termes de longueur de chaîne et de fonctionnalité, ces oligomères pouvant être monofonctionnels aussi bien acrylates que méthacrylates et/ou surtout des oligomères multifonctionnels en acrylates et/ou méthacrylates et plus particulièrement de fonctionnalité d'au moins 3, qui sont convenables pour réticuler par voie radicalaire UV ou par peroxyde ou par voie duale, la voie duale étant une voie mixte utilisant un peroxyde par voie thermique et un photoamorceur par voie UV. La présente invention permet en particulier d'accéder à de tels oligomères uréthanes acrylates ou méthacrylates, sans restriction, tout en utilisant des matières premières non toxiques et amicales vis-à-vis de la santé humaine et de l'environnement en général et facilement disponibles commercialement. Ces oligomères peuvent présenter plus particulièrement une vitesse de réticulation satisfaisante sous UV et permettre l'obtention de produits finis réticulés, en particulier pour des revêtements, ayant une bonne flexibilité et une dureté qui peut varier en fonction du choix des réactants avec un bon compromis de performances. Le premier objet de l'invention concerne l'oligomère uréthane nouveau monofonctionnel ou multifonctionnel en groupements uréthanes. L'invention couvre également un procédé spécifique de préparation sans aucun isocyanate. Elle concerne aussi des compositions polymérisables comprenant ledit oligomère qui peuvent être plus particulièrement réticulables quand l'oligomère est multifonctionnel, pour revêtements, compositions de moulage ou pour agents d'étanchéité ou pour la préparation de polymères greffés pour oligomère monofonctionnel. Les utilisations liées dudit oligomère dans ce but en tant que liant réticulable ou en tant que macromonomère font également partie de l'invention tout comme les produits finis qui en résultent. Donc, le premier objet de la présente invention concerne un oligomère uréthane, pouvant être linéaire ou ramifié, porteur d'au moins p groupements terminaux acrylates ou méthacrylates, avec ladite liaison uréthane étant obtenue sans utilisation d'isocyanate, par la réaction carbonate-amine entre n moles de monocarbonate, cyclique (III), pour la suite appelé aussi carbonate cyclique et une mole d'une amine (II) de fonctionnalité n en amine primaire (monoamine ou polyamine), avec ensuite, la conversion d'au moins un des n hydroxyles formés en position f3 de chacune des n liaisons uréthanes et de préférence de tous les hydroxyles formés, en ester-acides par réaction équimolaire avec un composé anhydride cyclique (IV), c'est-à-dire une mole d'anhydride par hydroxyle, réaction suivie par la conversion, avec ici la conversion signifiant conversion totale, desdites fonctions acides, en p groupements terminaux acrylés ou méthacrylés par réaction avec un composé polyépoxydé (V) porteur de m fonctions époxydes avec m égal au moins à 2, dont m' = m-1 groupements époxydes sont convertis en esters acrylates et/ou méthacrylates, avec la fonctionnalité finale p étant d'au moins égale à m' et de préférence p égale à m'*n pour une conversion totale desdits hydroxyles. Si la conversion est partielle x (x 1, un mélange de groupements acrylates et méthacrylates est possible également. La fonctionnalité globale en acrylates et/ou en méthacrylates dépendra de, et pourra donc être ajustée par, la fonctionnalité n de ladite amine (II) réagissant avec ledit carbonate cyclique (III), formant ainsi par sa réaction avec n composés carbonates cycliques (monocarbonates comme déjà explicité ci-haut) n liaisons uréthanes ayant en position f3 de chaque liaison uréthane un groupement hydroxyle et donc n groupements hydroxyles formés par mole de ladite amine (II). L'autre facteur dont dépendra la fonctionnalité globale en acrylates et/ou méthacrylates est la fonctionnalité dudit composé polyépoxydé (aussi indiqué époxydé par la suite) avec m fonctions époxydes (ou époxy également pouvant être utilisé). En fait, le composé époxydé, qui réagit avec ladite fonction acide avec une mole de composé époxydé (V) par fonction acide de l'ester-acide qui remplace les hydroxyles convertis, ne réagit qu'avec une seule fonction ou groupement époxyde parmi les m portées au départ. Les m-1 fonctions sont converties préalablement, simultanément ou postérieurement à sa réaction avec ladite fonction acide, en groupements acrylates et/ou méthacrylates respectivement par réaction avec m1 moles d'acide acrylique ou méthacrylique avec une mole dudit époxyde. Plus particulièrement, l'oligomère de l'invention peut comprendre ou peut consister en, le produit de formule générale suivante (I) : Ri [-NH-(C=0)-0-CH(R2)-(C1-12)r-CH(R'2)-0-(0=C)-R3-(C=0)-0-R4-R5(-R4.-R6)m'], (I) avec : : hydrocarbyle de valence n dans ledit composé aminé (II), porteur de n groupements amines -NH2, - R2 ou R'2 substituants identiques ou différents et interchangeables dans leur position, pouvant être choisis parmi : H, alkyle, hydroxyalkyle, ledit alkyle étant en Ci à C3, avec R2 et R'2 pouvant se situer sur deux carbones voisins si r = 0 ou sur deux carbones séparés par un méthylène si r = 1, avec l'ensemble du radical - CH(R2)-(C1-12),-CH(R'2)- pouvant également représenter un radical cycloalkylène en C5 ou C6 et faisant au départ (avant réaction) partie du cycle dudit composé carbonate cyclique (III), - R3 : radical alkylène, en particulier en 02, cycloalkylène ou arylène pouvant être substitués, en particulier par un alkyle parmi méthyle ou éthyle ou par un halogène, comme le chlore ou par un alcoxy ou non substitués, R3 faisant au départ (avant réaction) partie d'un cycle anhydride d'un composé anhydride cyclique (IV), - R4-R5(-R4- ),', étant le résidu hydrocarbyle de valence globale m (m' = m-1), correspondant audit composé époxydé (V) après réaction des m groupements époxydes, avec R4 représentant le radical -CH2-CH(OH)- dont le précurseur est un groupement époxy (oxirane) et R5 étant le radical hydrocarbyle de valence m dans ledit composé époxydé (V), porteur au départ de m groupements époxyde (oxirane) précurseur dudit radical R4, ledit composé (V) pouvant être entre autres une chaîne hydrocarbonée époxydée sur les carbones formant ladite chaîne, - R6 : C H2=C(R7)- (C=0)-0- étant acrylate quand R7 : -H ou méthacrylate quand R7 : - CH3 ou un mélange de deux groupements, acrylate et méthacrylate, pour p > 1, ledit oligomère étant monofonctionnel, c'est-à-dire ayant p = m'*n égal à 1 ou multifonctionnel, c'est-à-dire ayant p = m'*n égal à 2 ou supérieur à 2. Ledit oligomère peut être monofonctionnel avec p = m'*n = 1, m' = 1 et n = 1. Il peut également être multifonctionnel et de fonctionnalité p = m'*n = 2 ou supérieur à 2 avec m' 1 et n k 2. Selon une autre possibilité d'oligomère de l'invention multifonctionnel, il peut avoir une fonctionnalité p = m'*n = 2 ou supérieure à 2 avec m' k 2 et n>_ 1. Dans le cas plus particulier d'oligomère multifonctionnel de l'invention, il peut avoir une fonctionnalité p = m'*n allant de 2 à 32 et de préférence de 2 à 16, plus préférentiellement de 2 à 8 et en particulier de 2 à 6. Ceci dépendra comme expliqué ci- haut du choix de la fonctionnalité essentiellement de la fonctionnalité n de la polyamine (Il) impliquée et également de la fonctionnalité m du composé époxydé (V) utilisé. Comme composé anhydride cyclique (IV) convenable, il peut être sélectionné parmi les monoanhydrides cycliques et en particuliers les suivants : anhydride succinique (R3 : éthylène), maléique (R3 : vinylène), phtalique (R3 : 1,2 phénylène), itaconique, chlorendique, nadique, tetrahydrophtalique, hexahydrophtalique, méthyl hexahydrophtalique, méthyl tetrahydrophtalique, anhydride dicarboxylique naphténique, trimellitique, glutarique, adipique, sébacique, dodécyl succinique et de préférence succinique, maléique, itaconique, phtalique, tetrahydrophtalique, hexahydrophtalique, méthyl hexahydrophtalique, méthyl tetrahydrophtalique. Concernant le composé carbonate cyclique (III), il s'agit comme expliqué ci-haut d'un monocarbonate cyclique c'est-à-dire d'un composé portant un seul cycle carbonate. Lesdits carbonates peuvent être formés par réaction d'une mole d'un monoépoxyde avec une mole de dioxyde de carbone (CO2). Il s'agit d'une voie particulièrement privilégiée dans le contexte de la capture de CO2 et de la réduction des émissions de ce gaz dans l'atmosphère pour réduire l'échauffement climatique. Tout monoépoxyde transformé par cette voie peut convenir ainsi que par exemple tous les glycidyl éthers de monoalcools. Plus particulièrement, peuvent convenir comme carbonates cycliques (III) selon l'invention les carbonates cycliques parmi les carbonates d'éthylène glycol (R2 = R'2 : -H et r = 0), de 1,3-propylène diol (R2 = -H, R'2 : -CH3, r = 0), de 1,2-propylène diol (R2 = R2 :-H, r = 1, de glycérol (R2 : H, R2 : -CH2-OH, r = 0), de 1,2-butane diol (R2 : -H et R'2 : -CH2CH3), de 2,3-butane diol (R2 et R'2 : -CH3) et 1,3-butane diol (R2 ou R'2 = -CH3 et r = 1) ou le carbonate correspondant à un glycidyl éther d'alcool en C1-C4 ou de phénol, par addition de CO2 sur l'époxyde correspondant et préférentiellement d'éthylène glycol, de 1,2-propylène diol, de glycérol, de 1,2-butane diol. Comme composé époxydé (V) peut convenir tout époxyde de structure monomère (ou monomérique) ou de structure oligomère (ou oligomérique) linéaire ou ramifiée, dans le cas d'oligomère de préférence de masse moléculaire en nombre Mn inférieure à 1000 et de préférence inférieure à 600 Daltons (toutes les Mn sont en Daltons). Si ledit composé époxydé (V) est un monomère diépoxyde, il peut être choisi parmi : diglycidyl éther d'éthylène glycol, diglycidyl éther de propylène glycol, diglycidyl éther de butanediol, diglycidyl éther de néopentyl glycol, diglycidyl éther d'hexanediol, diglycidyl éther de cyclohéxane diméthanol, diglycidyl éther de bisphénol A (DGEBA) hydrogéné ou non hydrogéné, diglycidyl éther de bisphénol F (DGEBF) hydrogéné ou non hydrogéné, ces composés étant éventuellement alcoxylés, par exemple avec 1 à 4 unités alcoxy comme éthoxy et/ou propoxy ou diglycidyl ester d'acide téréphtalique, diglycidyl ester d'acide tetrahydrophtalique, diglycidyl ester d'acide hexahydrophtalique. Comme exemple d'époxyde monomère de fonctionnalité plus élevée, ledit composé (V) peut être un triépoxyde sélectionné parmi : triglycidyl éther de triméthylol propane, triglycidyl éther de glycérol, triglycidyl éther d'isocyanurate ou un tetraépoxyde sélectionné parmi : tetraglycidyl éther de pentaérythritol ou le tetraglycidyl éther de ditriméthylol propane ou un hexa fonctionnel comme l'hexaglycidyl éther de dipentaérythritol, tous ces composés étant éventuellement alcoxylés, par exemple avec 1 à 4 unités alcoxy, comme décrit ci-haut. Ledit composé époxydé (V) peut donc être également une résine époxydée comme les huiles époxydées, en particulier de soja, du polybutadiène époxydé ou un prépolymère de condensation ou d'addition portant des groupements terminaux époxydes (ou époxy oxiranes). La fonctionnalité m de ce composé époxydé doit être d'au moins 2 (au moins diépoxyde appelé aussi diépoxy). Les composés polyépoxydés (V) peuvent être des glycidyl éthers de diols ou de polyols de fonctionnalité supérieure, éventuellement alcoxylés. Les nombre d'unités alcoxy peut varier de 1 à 15 et préférentiellement de 1 à 5 par branche époxyde, l'alcoxy étant de préférence ethoxy et/ou propoxy. Comme diépoxydes convenables, on peut citer le DGEBA ou diglycidyl éther de bisphénol A alcoxylé ou non alcoxylé ou le diglycidyl éther d'un diol, par exemple de l'éthylène glycol ou du propylène glycol ou du tetraméthylène diol (butane diol), ces diols pouvant éventuellement être alcoxylés. Pour des fonctionnalités m plus élevées ayant un intérêt plus particulier et préféré quand on cherche à avoir une fonctionnalité globale en acrylates et/ou méthacrylates la plus élevée, on peut utiliser comme convenables les polyépoxydes de fonctionnalité d'au moins 3. Selon cette option particulière, le polyépoxyde (V) peut être choisi dans ce cas parmi : un triépoxyde sélectionné parmi : triglycidyl éther de triméthylol propane, triglycidyl éther d'isocyanurate, triglycidyl éther de glycérol avec alcoxylation éventuelle ou un tetraépoxyde sélectionné parmi : tetraglycidyl éther de pentaérythritol ou tetraglycidyl éther de ditriméthylol propane éventuellement alcoxylé ou parmi les hexafonctionnels par exemple le glycidyl éther de dipentaérythritol éventuellement alcoxylé. Plus particulièrement, ledit composé polyépoxydé (V) peut être un oligomère sélectionné parmi : une résine époxydée de masse moyenne en nombre Mn Concernant ladite amine R1(NH2), (Il), elle peut être de structure monomère ou oligomère, de préférence une amine aliphatique en C2 à C54, en particulier de C2 à C36 ou une amine aryl aliphatique ou une amine cycloaliphatique. Comme exemple convenable d'amine aliphatique en C2 à C54, on peut citer une alkyl monoamine avec alkyl en C2 à C54, c'est-à-dire comme éthylamine, propyl amine butylamine, pentyl amine, hexylamine heptylamine, octyl amine, nonylamine, décylamine, undécylamine dodécylamine (ou laurylamine) hexadécylamine, octadécylamine, amine grasse en C22 à C54. On peut également citer comme diamines, les alkylènediamines correspondant à ces alkyles. Comme amines aliphatiques, on peut également citer les monoamines ou polyamines dérivés de polyalkylèneimines et en particulier des oligoéthylène imine et/ou oligopropylène imine amines, diamines ou polyamines comportant 2 à 4 unités alkylène imines. Comme exemple d'amines cycloaliphatiques, on peut citer l'isophorone diamine, la bis (4, 4'-amino cyclohexyl) methylène, la 4, 4'cyclohexylène diamine ou la bis (3,3' méthyl, 4,4' amino cyclohexyl) méthane (BMACM) ou une diamine à base de deux substituants amino-furane sur le diméthyl méthylène d'une diamine de difurfuryle comme décrit dans US 5292903, ces dernières amines étant de source renouvelable à partir de la biomasse. Comme exemples d'amines aryl aliphatiques, on peut citer la toluylylène amine ou la xylylène diamine. Selon un cas particulièrement préféré d'oligomère selon l'invention, ladite amine R1(NH2)r, (Il) est une mono-uréthane monoamine ou une diuréthane diamine, qui sont les produits de condensation d'une diamine primaire avec respectivement un monocarbonate cyclique qui peut être identique ou différent dudit composé carbonate cyclique (III) tel que défini selon l'invention ci-haut ou un dicarbonate cyclique, c'est-à-dire un composé porteur de deux groupements carbonates cycliques et correspondent à un rapport en groupements amine primaire (-NH2) sur groupements carbonates cycliques, de 2. Selon ce cas particulier n1 = n hydroxyles par composé amine (II), sont présents en position f3 de la liaison uréthane formée par réaction carbonate-amine dans ladite uréthane monoamine ou dans ladite diuréthane diamine et ces n1 = n hydroxyles sont également convertis, pour au moins un groupement parmi eux (parmi n1 = n) et de préférence totalement (n1 = n parmi n), par réactions successives avec ledit anhydride cyclique (IV) tel que défini ci-haut selon l'invention, en groupements ester-acides suivie par la conversion desdites fonctions acides en au moins m' groupements terminaux acrylés et/ou méthacrylés supplémentaires, par réaction avec ledit composé polyépoxydé (V) tel que défini ci-haut selon l'invention, avec dans ce cas une fonctionnalité supplémentaire en groupements (fonctions) acrylates et/ou méthacrylates dudit oligomère, égale à au moins m' et de préférence pour une conversion totale desdits n1 hydroxyles, avec une fonctionnalité supplémentaire égale à m'*n1 = m'*n. S'il s'agit d'uréthane monoamine, dans ce cas, cette fonctionnalité supplémentaire est égale à m' et si la conversion par réaction avec l'anhydride cyclique (III) des hydroxyles formés par réaction avec le carbonate (III) est totale, dans ce cas, la fonctionnalité globale f sera égale à m'*n+m'*n1 = 2m'*n = 2m' et donc la fonctionnalité globale f dépendra directement de la fonctionnalité m du composé époxydé (V) étant donné que m' = m-1. Par exemple, pour un composé (V) diépoxyde (m = 2) la fonctionnalité globale sera de 2 et pour un triépoxyde de 4. S'il s'agit de diuréthane diamine, dans ce cas, la fonctionnalité p pour une conversion totale sera égale à m'*n = 2m' et la fonctionnalité supplémentaire égale à p = m'*n1 = m'n = 2m' et donc la fonctionnalité globale f sera égale à 2m'*n = 4m'. Par exemple, dans ce dernier cas, si le composé époxydé (V) est un diépoxyde (m = 2 et m' = 1), la fonctionnalité globale f sera de 4 et si un triépoxyde est utilisé comme composé époxydé (V), dans ce cas, la fonctionnalité globale sera égale à 8. Le nombre u de liaisons uréthanes dans ledit oligomère sera égal à u = n + n1 = 2n, ce qui signifie que pour un uréthane monoamine (n = 1), il y aura 2 uréthanes par oligomère et dans le cas d'un diuréthane diamine (n = 2), u sera égal à 4. Des polyuréthane-polyamines analogues de fonctionnalité n > 2 peuvent également être envisagés comme amine convenable R1(NH2), par réaction entre des polycarbonates porteurs de plus de 2 groupements cycliques par molécule pouvant être obtenus par réaction d'addition de CO2 sur les fonctions oxiranes de polyépoxydes (ou multiépoxydes) de fonctionnalité correspondante et des diamines avec le rapport en moles de diamine/polycarbonate étant de n (n moles de diamine par mole de polycarbonate). L'intérêt d'une telle option est que le nombre de liaisons uréthanes dans l'oligomère de l'invention est le double de la fonctionnalité n de l'amine ou polyamine (II) et sans aucune utilisation d'isocyanate et de produits nocifs, y compris sans aucune utilisation de catalyseurs à base d'étain lesquels sont couramment utilisés à défaut de cette chimie amine-carbonate. Plus de fonctions uréthanes signifie amélioration des performances de cohésion, de flexibilité, de résistance à l'abrasion et de la durabilité du matériau final à l'usage. Une autre possibilité particulièrement intéressante concernant le choix de l'amine R1(-NH2), est que ledit radical R1 puisse porter au moins n2 hydroxyles différents des hydroxyles formés en position f3 d'une liaison uréthane par réaction amine-carbonate et que lesdits hydroxyles n2 soient également convertis par réactions successives avec ledit anhydride cyclique (IV) tel que défini ci-haut en autant de groupements ester-acides suivie par la conversion desdites fonctions acides en m'n2 groupements terminaux acrylés ou méthacrylés supplémentaires, par réaction avec ledit composé polyépoxydé (V) tel que défini ci-haut selon la présente invention, avec dans ce cas la fonctionnalité globale en groupements (fonctions) acrylates ou méthacrylates étant ainsi augmentée de m'*n2. Selon cette option, n2 peut varier de 1 à 3 hydroxyles par amine (II). Comme exemples convenables de mono amine (II) avec 1 groupement hydroxyle, on peut citer l'éthanol amine (ou 2-amino éthanol) et avec 2 groupements hydroxyles le 2-amino, 2-méthyl propane 1,3-diol ou le 3-amino, propane 1,2- diol. Une autre possibilité pour lesdits n1 et n2 hydroxyles potentiellement présents dans l'amine (II) comme décrits ci-haut est qu'au moins un desdits n1 hydroxyles ou n2 hydroxyles tels que définis selon l'invention plus haut, sont convertis auxdits acrylates ou méthacrylates avec la fonctionnalité supplémentaire respective étant, dans ce cas, d'au moins m'. Cela signifie que la conversion desdits hydroxyles peut ne pas être totale, auquel cas il y aura présence dans l'oligomère final jusqu'à n1-1 = n-1 et n2-1 hydroxyles libres par oligomère de l'invention. De même, selon une version particulière, il est possible que des hydroxyles provenant de la réaction de ladite amine (II) avec ledit carbonate (III) ne soient pas tous convertis en acrylates ou méthacrylates (avec au moins un desdits n hydroxyles étant effectivement converti). Ceci n'est valable que quand n est d'au moins 2 car si n = 1, avec au moins 1 hydroxyle converti, cela signifie une conversion totale par rapport aux hydroxyles formés. En fonction du nombre total d'hydroxyles résiduels libres laissés dans l'oligomère final, cet oligomère aura un indice OH adapté pour une réaction de greffage (si fonctionnalité en acrylate ou méthacrylate est égale à 1) ou de réticulation par voie de polycondensation ou de polyaddition, par exemple en présence d'agents réticulants convenables, tels que dianhydride ou mélamine ou polyisocyanate ou silane, cette réticulation étant duale et superposée à celle par voie radicalaire, par exemple par rayonnement tel qu'UV ou par péroxydes ou par les deux superposées (voie hybride) pour les acrylates ou méthacrylates portés par ledit oligomère selon la présente invention. Selon un cas préféré d'oligomère selon l'invention, ledit oligomère porte en plus des groupements acrylates et/ou méthacrylates des groupements hydroxyles libres, de préférence au moins 2 par oligomère. Selon d'autres options particulières de choix de l'amine R1(-NH2), (Il), celle-ci peut être un oligomère ayant une masse moyenne en nombre Mn inférieure à 1500, de préférence inférieure à 750, de structure linéaire ou ramifiée ou hyperbranchée ou de structure dendrimère, cette dernière étant particulièrement intéressante pour sa forte fonctionnalité par unité de poids et par la répartition régulière des groupements acrylates ou méthacrylates terminaux. Selon cette option, ladite amine R1(-NH2), (Il) peut être en particulier un oligomère à base de polyalkylène imine, avec ledit alkylène étant de préférence l'éthylène, propylène ou butylène (tetraméthylène) plus préférentiellement l'éthylène ou un polyether amine ou un polyamide-amine ou un polyesteramide amine ou un prépolymère d'addition amine-époxyde ou une amine ayant comme radical R1 une chaîne grasse correspondant à, ou à base de, dimère (036) ou de trimère (054) d'acide gras. Plus particulièrement, l'oligomère uréthane tel que comprenant ou consistant en un oligomère représenté par la formule (I) décrite ci-haut peut être le produit des réactions successives suivantes : i) réaction carbonate-amine, entre un carbonate cyclique (III) incluant dans son cycle le radical -CH(R2)-(CH2)r -CH(R2)- et une amine R1(-NH2)', (Il) avec formation de n groupements uréthanes portés par le radical R1, chaque groupement uréthane ayant en position f3, un hydroxyle ii) estérification d'au moins un des groupements hydroxyles générés en position f3 de ladite liaison, de préférence de tous lesdits hydroxyles, par un composé anhydride cyclique (IV) incluant dans son cycle un radical organique bivalent R3, avec formation à la place dudit hydroxyle d'un groupement ester-acide, iii) réaction des groupements acides dudit groupement ester-acide avec un composé époxydé (V) porteur de m groupements époxydes précurseurs du radical R4 et portés par un radical organique R5 de valence m, avec m étant d'au moins 2 et avec formation à la place de chaque groupement acide dudit ester-acide, d'un ester portant m' = m-1 groupements époxydes, ladite réaction iii) étant suivie par iv) réaction avec l'acide acrylique et/ou méthacrylique desdits m-1 groupements époxydes dudit groupement ester-époxyde ou en option, dans ladite réaction iii) ledit composé époxydé (V) est remplacé par le composé acrylé et/ou méthacrylé (VI) ayant m-1 groupements époxydes acrylés et/ou méthacrylés (mélange si m' = m-1 > 1) avant ladite réaction iii) ou simultanément avec ladite réaction iii) et dans ce dernier cas par réaction simultanée entre ledit composé époxydé (V) et l'acide acrylique et/ou méthacrylique dans un rapport molaire de m' = m-1 moles d'acide acrylique et/ou méthacrylique par mole dudit composé époxydé (V), auquel cas (réaction simultanée) ladite réaction postérieure selon iv) n'a pas lieu, avec R1, R2, R'2, R3, R4, R5, n, r et m étant tels que définis selon la formule (I) décrite ci-haut. Le deuxième objet de l'invention est un procédé de préparation de l'oligomère tel que défini ci-haut selon l'invention, lequel procédé comprend au moins les étapes suivantes : i) réaction carbonate-amine, entre un monocarbonate (carbonate) cyclique (III) et une monoamine ou polyamine (II) de fonctionnalité n en amine primaire, avec formation de n groupements uréthanes et par groupement uréthane d'un hydroxyle en position f3 de ladite liaison (c'est-à-dire n hydroxyles générés autant que de liaisons uréthanes ainsi créées), ii) estérification d'au moins un parmi lesdits (n) groupements hydroxyles générés en position f3 de ladite liaison uréthane, de préférence de tous lesdits hydroxyles, par un composé anhydride cyclique (IV), avec formation à la place dudit hydroxyle en position f3, d'un groupement ester-acide, iii) réaction du groupement acide dudit groupement ester-acide avec un groupement époxyde d'un composé polyépoxydé (V) porteur de m groupements époxydes, avec m égal à au moins 2, avec chaque nouvel ester formé portant m' = m-1 groupements époxydes, iv) réaction, avec l'acide acrylique et/ou méthacrylique, desdits m' = m-1 groupements époxydes pour former m' groupement acrylates et/ou méthacrylates avec en option alternative pour ladite étape iii) iiia) ledit composé polyépoxydé (époxydé) (V) est remplacé par son équivalent acrylé et/ou méthacrylé (VI) ayant m' = m-1 groupements époxydes déjà préacrylés et/ou préméthacrylés (mélange acrylate/méthacrylate si avant ladite réaction iii) ou iiib) ledit composé acrylé ou méthacrylé (VI) est formé simultanément avec ladite réaction iii) et dans ce cas, par réaction simultanée à celle de l'étape iii), entre, ledit composé époxydé (V) et l'acide acrylique ou méthacrylique et dans un rapport molaire de m-1 moles d'acide acrylique ou méthacrylique par mole dudit composé époxydé (V), auquel cas, selon options iiia) ou iiib), ladite étape iv) n'a pas lieu d'exister. Selon une variante dudit procédé de préparation, ledit oligomère a une fonctionnalité supplémentaire à celle définie par p ci-haut, par le fait qu'au moins un des respectivement n1 ou n2 hydroxyles tels que définis ci-haut, portés par ladite amine R1(NH2)' sont également convertis en acrylates et/ou méthacrylates selon les réactions des étapes i), ii), iii) ou iv) telles que définies dans ledit procédé ci-dessus. La réaction de l'étape i) peut être réalisée dans une plage de température allant de 20 à 100°C, de préférence de 20 à 60°C. La réaction de l'étape ii) peut être réalisée dans une plage allant de 60 à 120°C avec ou sans catalyseur. Comme exemple de catalyseur pouvant être utilisé, on peut citer l'acétate de sodium ou les amines tertiaires. Les réactions de l'étape iii), iiia) et iiib) peuvent être réalisées dans une plage de température allant de 50 à 100°C, de préférence de 60 à 100°C en présence de catalyseurs tels que amines tertiaires et quaternaires ou sels d'ammonium quaternaire correspondants ou des sels organiques de chrome (III) ou des phosphines. Un autre objet couvert par la présente invention concerne une composition polymérisable, en particulier réticulable, laquelle comprend au moins un oligomère tel que défini ci-dessus selon l'invention ou obtenu par un procédé tel que défini également selon l'invention. En particulier, ladite composition est une composition réticulable, en particulier composition réticulable de revêtements, plus particulièrement de peinture, vernis, encre, adhésif ou composition réticulable de moulage ou d'agent d'étanchéité ou composition de scellement chimique. Comme option alternative à l'option réticulable, ladite composition peut être une composition polymérisable pour la préparation d'un polymère greffé, de préférence comprenant en plus dudit oligomère tel que défini selon l'invention, au moins un comonomère copolymérisable par voie radicalaire, de préférence par voie de rayonnement en particulier UV et par voie péroxyde ou par voie duale pouvant faire appel à une réaction de réticulation par condensation, en particulier avec un agent réticulant convenable et une réaction radicalaire superposée (à ladite condensation). Un autre objet couvert par l'invention concerne l'utilisation d'un oligomère de l'invention comme décrit ci-haut, en tant que liant uréthane polymérisable, avec ladite utilisation étant exempte de toute utilisation d'isocyanate et plus particulièrement exempte de toute utilisation d'isocyanate et de catalyseur à base d'étain, de préférence depuis la préparation et jusqu'à l'application finale comprise dudit oligomère. Dans le cas où ledit oligomère a une fonctionnalité globale en acrylates et/ou méthacrylates d'au moins 2, il est surtout utilisé en tant que liant réticulable dans des compositions réticulables, en particulier dans des compositions de revêtements, comme la peinture, vernis, encre, adhésif ou dans des compositions de moulage ou dans des compositions d'agent d'étanchéité ou dans des compositions de scellement chimique. Une utilisation encore plus particulière concerne un oligomère tel que défini ci-haut et ayant au moins 2 groupements acrylates et/ou méthacrylates et en plus au moins deux groupements hydroxyles libres par oligomère, ladite utilisation étant en tant que liant organique dans une composition réticulable par voie duale et/ou hybride en particulier par voie radicalaire tel que rayonnement et/ou péroxyde et pouvant être superposée à une réticulation par voie de condensation, impliquant ladite fonction avec un agent reticulant adapté, lequel peut être un dianhydride, un polyisocyanate ou la mélamine ou un silane. Une autre utilisation concernant cette fois un oligomère de l'invention qui est monofonctionnel en acrylates et/ou méthacrylates est une utilisation comme macromonomère dans la préparation de polymères greffés, en particulier en présence d'un comonomère copolymérisable. Finalement, l'invention couvre aussi un produit ou un article fini en particulier revêtement, pièce moulée, joint d'étanchéité ou scellement chimique, lequel est obtenu en utilisant au moins un oligomère tel que défini ci-haut selon l'invention. Partie expérimentale 1) Préparation d'oligomères selon l'invention Exemple 1 Dans un réacteur de 11_, on introduit 341,02 g de Priamine 1075 (Croda, masse équivalente Mf de 275 g par fonction amine) et 0,06 g de triphénylphosphite. Sous agitation et à température ambiante, 122,69 g de propylène carbonate (Hunstman, Mw 102 g/mol) sont ajoutés sur une heure à débit constant. Une exothermie d'environ 15°C est observée. A la fin de l'ajout, la température du mélange est portée à 60°C. Après 1 heure de réaction à 60°C, 13,41 g d'acide acrylique, 1,23 g de 2,4,6 triméthyl p-crésol, 1,23 g d'EMHQ (éther méthylique d'hydroquinone) et 124,13 g d'anhydride succinique sont ajoutés au mélange. La température du milieu est augmentée à 90°C. L'avancement de la réaction est suivi par la mesure de l'indice d'acide total. Lorsque l'indice d'acide total est inférieur à 181 mg KOH/g, 316 g de butane diol diglycidyl éther (d'EMS - Mf = 127,5 g/mole de fonctions époxydes), 67,0 g d'acide acrylique et 2,1 g de chlorure de tétraéthylammonium sont ajoutés au mélange et la température portée à 120°C. L'avancement de la réaction est suivi par la mesure des indices d'acide et d'époxy. On procède à des ajouts d'acide acrylique et/ou triméthylolpropane triglycidyl éther afin de garder un écart de 3 points entre l'indice d'acide et l'indice d'époxy IE (IA + 3 = 1E). La réaction est arrêtée lorsque l'indice d'acide IA est inférieur à 2 mg KOH/g et l'indice d'époxy IE est inférieur à 5 mg KOH/g. Matières Premières Parts poids Chlorure de Tétraéthyl 4,0 ammonium Carbonate de propylène 122,69 Acide acrylique 89,41 Priamine 1075 341,02 Triphénylphosphite 0,06 Butanediol Diglycidyl éther 316,22 2,4,6 triméthyl p-crésol 1,23 EMHQ 1,23 Anhydride succinique 124,13 Exemple 2 Dans un réacteur de 1L, on introduit 256,20 g de Priamine 1075 (Croda - Mf = 275 g/mole de fonction amine) et 0,05 g de triphénylphosphite. Sous agitation et à température ambiante, 92,18 g de propylène carbonate (Hunstman, Mw 102 g/mol) sont ajoutés sur une heure à débit constant. Une exothermie d'environ 15°C est observée. A la fin de l'ajout, la température du mélange est portée à 60°C. Après 1 heure de réaction à 60°C, 20,15 g d'acide acrylique, 0,92 g de 2,4,6 triméthyl p-crésol, 0,93 g d'EMHQ et 93,26 g d'anhydride succinique sont ajoutés au mélange. La température du milieu est augmentée à 90°C. L'avancement de la réaction est suivi par la mesure de l'indice d'acide total. Lorsque l'indice d'acide total est inférieur à 152 mg KOH/g, 169,75 g de triméthylolpropane triglycidyl éther (EMS - Mf = 149,6 g/mole de fonction époxyde), 100,76 g d'acide acrylique et 2,1 g de chlorure de tétraéthylammonium sont ajoutés au mélange et la température portée à 120°C. L'avancement de la réaction est suivi par la mesure des indices d'acide et d'époxy. On procède à des ajouts d'acide acrylique et/ou de triméthylolpropane triglycidyl éther afin de garder un écart de 3 points entre l'indice d'acide et l'indice d'époxy (IA + 3 =1E). La réaction est arrêtée lorsque l'indice d'acide est inférieur à 2 mg KOH/g et l'indice d'époxy est inférieur à 5 mg KOH/g. Matières Premières Parts en poids Chlorure de Tétraéthyl 4,0 ammonium Carbonate de propylène 92,18 Acide acrylique 134,34 Priamine 1075 256,20 Triphénylphosphite 0,05 Triméthylolpropane Triglycidyl 418,13 éther 2,4,6 triméthyl p-crésol 0,92 EMHQ 0,93 Anhydride succinique 93,26 2) Caractéristiques des produits préparés Caractéristiques Unité Exemple 1 Exemple 2 Fonctionnalité p 2 4 (calculée) Viscosité Noury Pa.s 6,7 (50°C) 16 (60°C) Vitesse de m/min Méthodes utilisées Détermination de la réactivité (vitesse de réticulation) : Le mélange est appliqué en film de 12 pm sur une carte contraste (« Penoparc charts form 1B »® Leneta), puis est réticulé à l'aide d'une lampe Fusion Hg 120 W/cm. On mesure la vitesse de passage minimum nécessaire (en m / min) pour obtenir un film sec au toucher. Pour les tests suivants de dureté, flexibilité et de résistance à l'acétone, les films photoréticulés sont laissés en salle climatisée (T = 23°C) pendant 24 heures après réticulation et avant les mesures. Détermination de la dureté Persoz : Le mélange à examiner est appliqué en film de 100 pm sur une plaque en verre et réticulé par une lampe Fusion Hg 120 W/cm à une vitesse de 8 m / min. On mesure le nombre d'oscillations avant l'amortissement des oscillations (passage de 12° à 4° d'amplitude), d'un pendule au contact de la plaque de verre revêtue d'après la norme ISO 1522. Détermination de la flexibilité : Le mélange est appliqué en film de 100 pm sur une plaque en acier lisse de 25/10 mm d'épaisseur (D-46® Q-Panel), puis réticulé par une lampe Fusion Hg 120 W/cm à une vitesse de 8 m / min. On courbe la plaque revêtue sur des mandrins cylindriques d'après la norme ISO 1519. On exprime le résultat par la valeur (en mm) du rayon de courbure le plus faible qu'on peut infliger au revêtement sans qu'il ne se fissure ni se décolle du support. Détermination de la résistance à l'acétone : Le mélange est appliqué en film de 12 pm sur une plaque en verre, puis réticulé par une lampe Fusion Hg 120 W/cm à une vitesse de 8 m / min. On frotte le revêtement avec un chiffon imbibé d'acétone. Le résultat est le temps (exprimé en secondes) au-delà duquel le film se décolle et/ou se désagrège. REVENDICATIONS1. Oligomère uréthane, qui peut être linéaire ou ramifié, porteur d'au moins p groupements terminaux acrylates ou méthacrylates, caractérisé en ce que ladite liaison uréthane est obtenue sans utilisation d'isocyanate, par la réaction carbonate-amine entre n moles de monocarbonate (carbonate) cyclique (III) et une mole d'une amine (II) de fonctionnalité n en amine primaire qui est une monoamine ou polyamine, avec ensuite, la conversion d'au moins un des n hydroxyles formés en position f3 de chacune des n liaisons uréthanes, de préférence de tous lesdits n hydroxyles, en ester-acides par réaction équimolaire avec un composé anhydride cyclique (IV), réaction suivie par la conversion (totale) desdites fonctions acides, en p groupements terminaux acrylés ou méthacrylés par réaction avec un composé polyépoxydé (V) porteur de m fonctions époxydes, avec m égal au moins à 2, dont m' = m-1 groupements époxydes étant convertis en esters acrylates et/ou méthacrylates et avec la fonctionnalité finale p étant d'au moins égale à m' et de préférence avec p étant égale à m'*n pour une conversion totale desdits hydroxyles. 2. Oligomère selon la revendication 1, caractérisé en ce que ladite conversion desdits hydroxyles est totale et ladite fonctionnalité globale p est égale à m'*n (si conversion partielle x, dans ce cas p = m'*x*n). 3. Oligomère selon la revendication 2, caractérisé en ce qu'il comprend ou consiste en, le produit de formule générale suivante (I) : Ri [-NH-(C=0)-0-CH(R2)-(C1-12)r-CH(R'2)-0-(0=C)-R3-(C=0)-0-R4-R5(-R4.-R6)m'], (I) avec : Ri: hydrocarbyle de valence n dans ledit composé aminé (II), porteur de n groupements amines -NH2, R2 ou R'2 substituants identiques ou différents et interchangeables dans leur position, pouvant être choisis parmi : H, alkyle, hydroxyalkyle, ledit alkyle étant en Ci à C3, avec R2 et R'2 pouvant se situer sur deux carbones voisins si r = 0 ou sur deux carbones séparés par un méthylène si r = 1, avec l'ensemble du radical - CH(R2)-(C1-12),-CH(R'2)- pouvant également représenter un radical cycloalkylène en C5 ou C6 et faisant au départ (avant réaction) partie du cycle dudit composé carbonate cyclique (III), R3 : radical alkylène, en particulier en C2, cycloalkylène ou arylène pouvant être substitués, en particulier par un alkyle parmi méthyle ou éthyle ou par un halogène, comme le chlore ou par un alcoxy ou non substitués, R3 faisant audépart (avant réaction) partie d'un cycle anhydride d'un composé anhydride cyclique (IV), R4-R5(-R4- ),', étant le résidu hydrocarbyle de valence globale m (m' = m-1), correspondant audit composé époxydé (V) après réaction des m groupements époxydes, avec R4 représentant le radical -CH2-CH(OH)- dont le précurseur est un groupement époxy (oxirane) et R5 étant le radical hydrocarbyle de valence m dans ledit composé époxydé (V), porteur au départ de m groupements époxyde (oxirane) précurseur dudit radical R4, ledit composé (V) pouvant être entre autres une chaîne hydrocarbonée époxydée sur les carbones formant ladite chaîne, - R6 : CH2=C(R7)-(C=0)-0- étant acrylate quand R7 : -H ou méthacrylate quand R7 : - CH3 ou un mélange de deux groupements, acrylate et méthacrylate, pour p > 1, ledit oligomère étant monofonctionnel, c'est-à-dire ayant m'*n égal à 1 ou multifonctionnel, c'est-à-dire ayant p = m'*n égal à 2 ou supérieur à 2. 4. Oligomère selon l'une des revendications 1 à 3, caractérisé en ce que ledit oligomère est monofonctionnel avec p = m'*n = 1, m' = 1 et n = 1. 5. Oligomère selon l'une des revendications 1 à 3, caractérisé en ce que ledit oligomère est multifonctionnel et de fonctionnalité p = m'*n = 2 ou supérieur à 2 avec m' 1 et n k 2. 6. Oligomère selon l'une des revendications 1 à 3, caractérisé en ce que ledit oligomère est multifonctionnel et de fonctionnalité p = m'*n = 2 ou supérieure à 2 avec m' k 2 et n 1. 7. Oligomère selon la revendication 5 ou 6, caractérisé en ce que ledit oligomère est multifonctionnel et de fonctionnalité p = m'*n allant de 2 à 32 et de préférence de 2 à 16, plus préférentiellement de 2 à 8 et en particulier de 2 à 6. 8. Oligomère selon l'une des revendications 1 à 7, caractérisé en ce que ledit composé anhydride cyclique (IV) est sélectionné parmi les monoanhydrides cycliques suivants : anhydride succinique (R3 : éthylène), maléique (R3 : vinylène), phtalique (R3 : 1,2 phénylène), itaconique, chlorendique, nadique, tetrahydrophtalique, hexahydrophtalique, méthyl hexahydrophtalique, méthyl tetrahydrophtalique, anhydride 30 dicarboxylique naphténique, glutarique, trimellitique, adipique, sébacique, dodécyl succinique et de préférence succinique, maléique, itaconique, phtalique, tetrahydrophtalique, hexahydrophtalique, méthyl hexahydrophtalique, méthyl tetrahydrophtalique. 9. Oligomère selon l'une des revendications 1 à 8, caractérisé en ce que ledit 35 carbonate cyclique (III) est choisi parmi les carbonates d'éthylène glycol (R2 = R'2 : -H et r = 0), de 1,3-propylène diol (R2 = -H, R'2 : -CH3, r = 0), de 1,2-propylène diol (R2 = R2 : -H,r = 1), de glycérol (R2 : H, R2 : -CH2-OH, r = 0), de 1,2-butane diol (R2 : -H et R'2 : - CH2CH3), de 2,3-butane diol (R2 et R'2 : -CH3) et 1,3-butane diol (R2 ou R'2 = -CH3 et r = 1) ou le carbonate correspondant à un glycidyl éther d'alcool en Cl-C4 ou de phénol, par addition de CO2 sur l'époxyde correspondant et préférentiellement d'éthylène glycol, de 1,2-propylène diol, de glycérol, de 1,2-butane diol. 10. Oligomère selon l'une des revendications 1 à 9, caractérisé en ce que ledit composé époxydé (V) est un monomère diépoxyde parmi : diglycidyl éther d'éthylène glycol, diglycidyl éther de propylène glycol, diglycidyl éther de butanediol, diglycidyl éther de néopentyl glycol, diglycidyl éther d'hexanediol, diglycidyl éther de cyclohéxane diméthanol, diglycidyl éther de bisphénol A (DGEBA) hydrogéné ou non hydrogéné, diglycidyl éther de bisphénol F (DGEBF) hydrogéné ou non hydrogéné, ces composés étant éventuellement alcoxylés ou diglycidyl ester d'acide térephtalique, diglycidyl ester d'acide tetrahydrophtalique ou diglycidyl ester d'acide hexahydrophtalique. 11. Oligomère selon l'une des revendications 1 à 9, caractérisé en ce que ledit composé époxydé (V) est un triépoxyde sélectionné parmi : triglycidyl éther de triméthylol propane, triglycidyl éther de glycérol, triglycidyl éther d'isocyanurate ou un tetraépoxyde sélectionné parmi : tetraglycidyl éther de pentaérythritol ou le tetraglycidyl éther de ditriméthylol propane ou un hexa fonctionnel comme l'hexaglycidyl éther de dipentaérythritol, tous ces composés étant éventuellement alcoxylés 12. Oligomère selon l'une des revendications 1 à 9, caractérisé en ce que ledit composé époxydé (V) est une résine époxydée de masse moyenne en nombre Mn 13. Oligomère selon l'une des revendications 1 à 12, caractérisé en ce que ladite amine R1(NH2), (Il) est de structure monomère ou oligomère, de préférence une amine aliphatique en C2 à 054, en particulier de C2 à C36 ou une amine aryl aliphatique ou une amine cycloaliphatique. 14. Oligomère selon l'une des revendications 1 à 12, caractérisé en ce que ladite amine R1(NH2), (Il) est une mono-uréthane monoamine ou une diuréthane diamine, qui sont les produits de condensation d'une diamine primaire avec respectivement un monocarbonate cyclique qui peut être identique ou différent dudit composé carbonate cyclique (III) tel que défini selon la revendication 1 ou 9 ou un dicarbonate cyclique (porteur de deux groupements carbonates cycliques) et correspondent à un rapport en groupements amine primaire sur groupements carbonates cycliques de 2. 15. Oligomère selon la revendication 14, caractérisé en ce que n1 = n hydroxyles par composé amine (II) sont présents en position f3 de la liaison uréthane formée par réaction carbonate-amine dans ladite uréthane monoamine ou dans ladite diuréthane diamine et que ces n1 = n hydroxyles sont également convertis, pour au moins un groupement parmi eux et de préférence totalement, par réactions successives avec ledit anhydride cyclique (IV) tel que défini selon l'une des revendications 1, 3 ou 8, en groupements ester-acides suivie par la conversion desdites fonctions acides en au moins m' groupements terminaux acrylés ou méthacrylés supplémentaires, par réaction avec ledit composé polyépoxydé (V) tel que défini selon l'une des revendications 1, 3 ou 10 à 12, avec dans ce cas une fonctionnalité supplémentaire en groupements (fonctions) acrylates ou méthacrylates dudit oligomère, égale à au moins m' et de préférence pour conversion totale desdits n1 hydroxyles, avec une fonctionnalité supplémentaire égale à m'*n1 = m'*n. 16. Oligomère selon l'une des revendications 1 à 14, caractérisé en ce que ladite amine R1(-NH2),, comporte dans ledit radical R1 au moins n2 hydroxyles différents des hydroxyles formés en position f3 d'une liaison uréthane par réaction amine-carbonate et que lesdits hydroxyles n2 sont également convertis par réactions successives avec ledit anhydride cyclique (IV) tel que défini selon l'une des revendications 1, 2 ou 7, en autant de groupements ester-acides suivie par la conversion desdites fonctions acides en m'n2 groupements terminaux acrylés ou méthacrylés supplémentaires, par réaction avec ledit composé polyépoxydé (V) tel que défini selon l'une des revendications 1, 2 ou 9 à 11, avec dans ce cas la fonctionnalité globale en groupements (fonctions) acrylates ou méthacrylates étant ainsi augmentée de m'*n2. 17. Oligomère selon la revendication 14 ou 15, caractérisé en ce que au moins un desdits n1 hydroxyles tels que définis selon la revendication 14 ou n2 hydroxyles tels que définis selon la revendication 15 sont convertis auxdits acrylates ou méthacrylates avec la fonctionnalité supplémentaire respective étant d'au moins m'. 18. Oligomère selon la revendication 13, caractérisé en ce que ladite amine R1(-NH2)r, (Il) est un oligomère ayant une masse moyenne en nombre Mn inférieure à 1500, de préférence inférieure à 750, de structure linéaire ou ramifiée ou hyperbranchée ou de structure dendrimère. 19. Oligomère selon la revendication 17, caractérisé en ce que ladite amine R1(-NH2)r, (Il) est un oligomère à base de polyalkylène imine, avec ledit alkylène étant de préférence l'éthylène, propylène ou butylène (tetraméthylène) plus préférentiellement l'éthylène ou un polyether amine ou un polyamide amine ou un polyesteramide amine ou un prépolymère d'addition amine-époxyde ou une amine ayant comme radical R1 une chaîne grasse correspondant à, ou à base de, dimère ou de trimère d'acide gras. 20. Oligomère selon l'une des revendications 14 ou 15, caractérisé en ce que ledit oligomère porte en plus des groupements acrylates et/ou méthacrylates des groupements hydroxyles libres, de préférence au moins 2 par oligomère. 21. Oligomère uréthane selon l'une des revendications 3 à 20, caractérisé en ce qu'il est le produit des réactions successives suivantes : i) réaction carbonate-amine, entre un carbonate cyclique (III) incluant dans son cycle le radical -CH(R2)-(CH2)r -CH(R2)- et une amine R1(-NH2)', (Il) avec formation de n groupements uréthanes portés par le radical R1, chaque groupement uréthane ayant en position f3, un hydroxyle ii) estérification d'au moins un des groupements hydroxyles générés en position f3 de ladite liaison, de préférence de tous lesdits hydroxyles, par un composé anhydride cyclique (IV) incluant dans son cycle un radical organique bivalent R3, avec formation à la place dudit hydroxyle d'un groupement ester-acide, iii) réaction des groupements acides dudit groupement ester-acide avec un composé époxydé (V) porteur de m groupements époxydes précurseurs du radical R4 et portés par un radical organique R5 de valence m, avec m étant d'au moins 2 et avec formation à la place de chaque groupement acide dudit ester-acide, d'un ester portant m' = m-1 groupements époxydes, ladite réaction iii) étant suivie par iv) réaction avec l'acide acrylique et/ou méthacrylique desdits m-1 groupements époxydes dudit groupement ester-époxyde ou en option, dans ladite réaction iii) ledit composé époxydé (V) est remplacé par le composé acrylé et/ou méthacrylé (VI) ayant m-1 groupements époxydes acrylés et/ou méthacrylés (mélange si m' = m-1 > 1) avant ladite réaction iii) ou simultanément avec ladite réaction iii) et dans ce dernier cas par réaction simultanée entre ledit composé époxydé (V) et l'acide acrylique et/ou méthacrylique dans un rapport molaire de m' = m-1 moles d'acide acrylique et/ou méthacrylique par mole dudit composé époxydé (V), auquel cas (réaction simultanée), ladite réaction postérieure selon iv) n'a pas lieu, avec, R1, R2, R'2, R3, R4, R5, n, r et m étant tels que définis selon la revendication 3. 22. Procédé de préparation d'un oligomère tel que défini selon l'une des revendications 1 à 21, caractérisé en ce qu'il comprend au moins les étapes suivantes : i) réaction carbonate-amine, entre un monocarbonate (carbonate) cyclique (III) et une monoamine ou polyamine (II) de fonctionnalité n en amine primaire, avec formation de n groupements uréthanes et par groupement uréthane d'un hydroxyle en position f3 de ladite liaison, ii) estérification d'au moins un desdits groupements hydroxyles générés en position f3 de ladite liaison uréthane, de préférence de tous lesdits hydroxyles, par uncomposé anhydride cyclique (IV), avec formation à la place dudit hydroxyle en position f3, d'un groupement ester-acide, iii) réaction du groupement acide dudit groupement ester-acide avec un groupement époxyde d'un composé polyépoxydé (V) porteur de m groupements époxydes, avec m égal à au moins 2, avec chaque nouvel ester formé portant m' = m-1 groupements époxydes, iv) réaction, avec l'acide acrylique et/ou méthacrylique desdits m' = m-1 groupements époxydes pour former m' groupement acrylates et/ou méthacrylates avec en option alternative pour ladite étape iii) iiia) ledit composé polyépoxydé (époxydé) (V) est remplacé par son équivalent acrylé et/ou méthacrylé (VI) ayant m' = m-1 groupements époxydes déjà préacrylés et/ou préméthacrylés (mélange acrylate/méthacrylate si avant ladite réaction iii) ou iiib) ledit composé acrylé ou méthacrylé (VI) est formé simultanément avec ladite réaction iii) et dans ce cas, par réaction simultanée à celle de l'étape iii), entre, ledit composé époxydé (V) et l'acide acrylique ou méthacrylique et dans un rapport molaire de m-1 moles d'acide acrylique ou méthacrylique par mole dudit composé époxydé (V), auquel cas, selon options iiia) ou iiib), ladite étape iv) n'a pas lieu d'exister. 23. Procédé de préparation selon la revendication 22, caractérisé en ce que ledit oligomère est défini selon l'une des revendications 14 ou 15 et que au moins un respectivement des n1 ou n2 hydroxyles portés par ladite amine Ri (NH2), sont également convertis en acrylates et/ou méthacrylates selon les réactions des étapes i), ii), iii) ou iv) telles que définies selon la revendication 21. 24. Composition polymérisable en particulier réticulable, caractérisée en ce qu'elle comprend au moins un oligomère tel que défini selon l'une des revendications 1 à 21 ou obtenu par un procédé tel que défini selon la revendication 22 ou 23. 25. Composition selon la revendication 24, caractérisée en ce qu'il s'agit d'une composition réticulable, en particulier composition réticulable de revêtements, plus particulièrement de peinture, vernis, encre, adhésif ou composition réticulable de moulage ou d'agent d'étanchéité ou composition de scellement chimique. 26. Composition selon la revendication 24, caractérisée en ce qu'elle est une composition polymérisable pour la préparation d'un polymère greffé, de préférence comprenant en plus dudit oligomère selon l'une des revendications 1 à 20 au moins un 35 comonomère copolymérisable par voie radicalaire, de préférence par voie derayonnement en particulier UV et par voie péroxyde ou par voie duale pouvant faire appel à une réaction de réticulation par condensation et une réaction radicalaire superposées. 27. Utilisation d'un oligomère tel que défini selon l'une des revendications 1 à 21, en tant que liant uréthane polymérisable, caractérisée en ce qu'elle est exempte de toute utilisation d'isocyanate et plus particulièrement exempte de toute utilisation d'isocyanate et de catalyseur à base d'étain, de préférence depuis la préparation et jusqu'à l'application finale comprise dudit oligomère. 28. Utilisation selon la revendication 27, caractérisée en ce que ledit oligomère a une fonctionnalité globale en acrylates et/ou méthacrylates d'au moins 2 et qu'il est utilisé en tant que liant réticulable dans des compositions réticulables, en particulier des compositions de revêtements comme la peinture, vernis, encre, adhésif ou dans des compositions de moulage ou dans des compositions d'agent d'étanchéité ou dans des compositions de scellement chimique. 29. Utilisation d'au moins un oligomère tel que défini selon la revendication 21, comme liant organique dans une composition réticulable par voie duale et/ou hybride en particulier par voie radicalaire tel que rayonnement et/ou péroxyde et par voie de condensation avec un dianhydride ou polyisocyanate ou mélamine ou silane. 30. Utilisation selon la revendication 27, caractérisée en ce que ledit oligomère est monofonctionnel comme défini selon la revendication 4 et qu'il est utilisé comme macromonomère dans la préparation de polymères greffés. 31. Produit ou article fini en particulier revêtement, pièce moulée, joint d'étanchéité ou scellement chimique, caractérisé en ce qu'il est obtenu en utilisant au moins un oligomère tel que défini selon l'une des revendications 1 à 21.